(57)【要約】 【課題】本発明の目的は、透明感とストレッチ性に優れ、かつ、従来のウーリータイプモノフィラメントでは得られなかった滑らかな肌触りを付与できるモノフィラメントを提供することにある。【解決手段】本発明のモノフィラメントは単一ポリマーで構成され、繊度が８〜３３デシテックス、残留トルク数が４０Ｔ／ｍ以上２００Ｔ／ｍ以下で無撚りであることを特徴とする。【選択図】なし【特許請求の範囲】
【請求項１】
単一成分のポリマーで構成され、捲縮を有し、繊度が８デシテックス以上、３３デシテックス以下、残留トルク数が４０Ｔ／ｍ以上、２００Ｔ／ｍ以下で、無撚りであることを特徴とするモノフィラメント。
【請求項２】
下記式（１）で表される仮撚係数Ｋが１２０００以上、２２０００以下の範囲で仮撚加工されたマルチフィラメント仮撚加工糸を分繊して得られることを特徴とする請求項１に記載のモノフィラメント。
式（１）Ｋ＝Ｔ×Ｄ1/2
Ｔ：仮撚数（Ｔ／ｍ）、Ｄ：繊度（ｄｔｅｘ）
【請求項３】
捲縮数が２個／２５ｍｍ以上、２０個／２５ｍｍ以下で、かつ、隣接する山と谷の高低差が０．５ｍｍ以上である捲縮が全捲縮中２０％以下であることを特徴とする請求項１または２に記載のモノフィラメント。
【請求項４】
請求項１〜３のいずれかに記載のモノフィラメントを少なくとも一部に使用してなることを特徴とする織編物。
【請求項５】
請求項１に記載のモノフィラメントを少なくとも一部に使用してなることを特徴とするストッキング。
【請求項６】
下記式（１）で表される仮撚係数Ｋが１２０００以上、２２０００以下の範囲で仮撚加工されたマルチフィラメント仮撚加工糸を分繊して得られるモノフィラメントを少なくとも一部に使用してなることを特徴とする請求項５に記載のストッキング。
式（１）Ｋ＝Ｔ×Ｄ1/2
Ｔ：仮撚数（Ｔ／ｍ）、Ｄ：繊度（ｄｔｅｘ）
【請求項７】
捲縮数が２個／２５ｍｍ以上、２０個／２５ｍｍ以下で、かつ、隣接する山と谷の高低差が０．５ｍｍ以上である捲縮が全捲縮中２０％以下であるモノフィラメントを少なくとも一部に使用してなることを特徴とする請求項５または６に記載のストッキング。
【発明の詳細な説明】
【技術分野】
【０００１】
本発明は織編物にしたときに大きなストレッチ性、滑らかな風合いおよび均質な表面品位を付与できるモノフィラメントとそれを使用した織編物、ストッキングに関するものである。
【背景技術】
【０００２】
従来、ポリアミドやポリエステルに代表される合成繊維モノフィラメントは衣料資材、生活資材、産業資材の各用途で幅広く利用されている。例えば、カーテン等のインテリア製品やオーガンジー等のブライダル製品には、透明性、光沢感、意匠性の付与を目的としてモノフィラメントを使った織編物が使用されている。また、資材用途での使用例としては、審美性を活かして高級お茶パック用織物等に利用されている。モノフィラメントの糸形態は捲縮が無くフラットな形態を有するストレートタイプと捲縮加工が施されたウーリータイプに大別できる。また、独特の光沢感を与えるため、一般的な丸断面以外にも多角形化、多様化、扁平化した異形断面糸も提案もされている。ストレートタイプモノフィラメントの製法としては、紡糸口金から直接モノフィラメントを紡糸して延伸、熱セット後に巻き取る直接紡糸法と親糸と呼ばれるマルチフィラメントを１本１本の単糸に分割して巻き取る分繊法が公知の技術になっている。一方、ウーリータイプのモノフィラメントはマルチフィラメントに仮撚加工を施した後、分繊して得ることができる。
捲縮を有するウーリータイプのモノフィラメントには捲縮によりストレッチ性も併せ持っているため、透明感を訴求したストッキング（シアーストッキング）にも使用されている。
透明性はストッキングに求められる主要特性のひとつであり、透明性を向上させる手法のひとつとして、ナイロンマルチフィラメントの単糸数を減らす試みがなされてきた。これはフィラメントの表面積を減少させることで乱反射光を減らし、人間の目に入ってくる白色光を少なくするという考えに基づくものである。例えば、単糸数が２本のマルチフィラメント等が提案されているが、伸縮性を得るためにポリウレタン繊維に巻き付けたカバリング糸として使用するため糸形態が複雑になるのに加え、編目が密に込んだ生地形態となるため透明性としては不充分なものになっている。
その一方で、ポリウレタン繊維を使わずナイロン捲縮加工糸のみで編立てる試みも提案されているが、生地表面はふかついて野暮ったいものになっている。
これらの問題を同時に解決する策として、前述したウーリータイプモノフィラメントを用いたストッキングが提案されている。しかし、ウーリータイプモノフィラメントを使ったストッキングには捲縮によるざらつき感が生じたり、生地表面の平滑性が損なわれて見栄えが悪くなるといった欠点も併せ持つものであった。
これを解決するために、粘度差や熱収縮差が異なる２成分のポリマーをサイドバイサイドに貼り合わせたり、偏心芯鞘構造にした潜在捲縮モノフィラメントも提案されている。潜在捲縮モノフィラメントの捲縮形態は丸みを帯びたコイル状であるため、仮撚で付与される捲縮に比べて滑らかな捲縮になり、シアーストッキングの分野でも一定の評価がされている。しかし、大きな捲縮が存在していることには変わりがないため生地表面の凸凹感は残ってしまい表面品位としては不充分なものであるとともに、ポリマーの接合部が剥がれる等、強度面に課題が残るものであった。    
【先行技術文献】
【特許文献】
【０００３】
【特許文献１】特開昭５６−３１０１１号公報
【特許文献２】特開２００７−１３８３６０号公報
【特許文献３】特開２０１０−４３３９１号公報
【発明の概要】
【発明が解決しようとする課題】
【０００４】
本発明の課題はこうした現状に対し、捲縮を滑らかにすると同時に捲縮数を大幅に抑制し、かつ大きなトルクを与えることによって織編物にした時に透明感、滑らかな肌触り、ストレッチ性を付与できるモノフィラメント、およびそれを用いた織編物、ストッキングを提供することにある。
【課題を解決するための手段】
【０００５】
本発明は前記課題を解決するために、以下の構成を有する。
(1)単一成分のポリマーで構成され、捲縮を有し、繊度が８デシテックス以上、３３デシテックス以下、残留トルク数が４０Ｔ／ｍ以上、２００Ｔ／ｍ以下で、無撚りであることを特徴とするモノフィラメント。
(2)下記式（１）で表される仮撚係数Ｋが１２０００以上、２２０００以下の範囲で仮撚加工されたマルチフィラメント仮撚加工糸を分繊して得られることを特徴とする上記(1)に記載のモノフィラメント。
【０００６】
式（１）Ｋ＝Ｔ×Ｄ1/2
Ｔ：仮撚数（Ｔ／ｍ）、Ｄ：繊度（ｄｔｅｘ）
(3)捲縮数が２個／２５ｍｍ以上、２０個／２５ｍｍ以下で、かつ、隣接する山と谷の高低差が０．５ｍｍ以上である捲縮が全捲縮中２０％以下であることを特徴とする上記(1)または(2)に記載のモノフィラメント。
(4)上記(1)〜(3)のいずれかに記載のモノフィラメントを少なくとも一部に使用してなることを特徴とする織編物。
(5)上記(1)に記載のモノフィラメントを少なくとも一部に使用してなることを特徴とするストッキング。
(6)下記式（１）で表される仮撚係数Ｋが１２０００以上、２２０００以下の範囲で仮撚加工されたマルチフィラメント仮撚加工糸を分繊して得られることを特徴とする上記(5)に記載のストッキング。
【０００７】
式（１）Ｋ＝Ｔ×Ｄ1/2
Ｔ：仮撚数（Ｔ／ｍ）、Ｄ：繊度（ｄｔｅｘ）
(7)捲縮数が２個／２５ｍｍ以上、２０個／２５ｍｍ以下で、かつ、隣接する山と谷の高低差が０．５ｍｍ以上である捲縮が全捲縮中２０％以下であることを特徴とする上記(5)または(6)に記載のストッキング。
【発明の効果】
【０００８】
本発明では、低捲縮のモノフィラメントが持つトルクによって織編物にストレッチ性を付与することができる。その結果、これまで実現できなかったストレッチ性と滑らかな肌触りの両立が可能になり、透明感や強度にも優れた織編物ならびにストッキングを供給できる。
【発明を実施するための形態】
【０００９】
以下、本発明を詳細に説明する。本発明のモノフィラメントを使った織編物には、モノフィラメント自身が持つ大きなトルクによってストレッチ性が付与される。織編物に充分なストレッチ性を与えるためには、モノフィラメントの残留トルク数は４０Ｔ／ｍ以上であることが必要であり、好ましくは８０Ｔ／ｍ以上である。一方、残留トルク数が多過ぎると製織時あるいは編立時にビリ込みが発生し易くなる等、工程通過性の問題が生じるため残留トルクは２００Ｔ／ｍ以下である必要がある。
【００１０】
また、本発明のモノフィラメントの捲縮数は２個／２５ｍｍ以上、２０個／２５ｍｍ以下であることが好ましい。捲縮数が２０個／２５ｍｍより大きくなると織編物の表面に凹凸が生じて表面品位が悪化し、触感もざらついたものになる傾向がある。捲縮山数が２個／２５ｍｍより少なくなると、生糸ライクなストレートな糸形態になるため、織編物にした時のボリューム感が不充分になる場合がある。また、捲縮の隣接する山と谷の高低差が０．５ｍｍ以上になる捲縮が多くなると、織編物にざらつき感が発生する場合があるため、滑らかな表面感を得るには高低差が０．５ｍｍ以上となる捲縮は全捲縮の２０％以下であることが好ましい。
本発明のモノフィラメントはマルチフィラメントに仮撚加工を施した親糸を、一本一本の単糸に分繊して得ることができる。通常、仮撚加工では、堅牢かつきめ細やかな捲縮をムラ無く付与するため、あるいは仮撚加工糸の残留トルクをできるだけ抑制するため、次式で示される仮撚係数Ｋが２７０００〜３３０００の範囲で仮撚することが一般的である。しかし、本発明では、マルチフィラメントを仮撚係数を２２０００以下に設定して甘仮撚することが好ましい。仮撚係数を２２０００以下に設定することで、周期の長いかつ丸みを帯びたラフな捲縮形態にすることができ、また同時に仮撚加工糸の残留トルクを増大することができる。仮撚数が少なければ少ないほど残留トルクは増大するため、より大きなトルクを付与するためには、仮撚係数は２００００以下に設定するのが好ましく、さらに好ましくは１７０００以下に設定すれば良い。
【００１１】
Ｋ＝Ｔ×Ｄ1/2
Ｔ：仮撚数（Ｔ／ｍ）、Ｄ：繊度（ｄｔｅｘ）
一方、残留トルクが大きくなり過ぎるとビリやスナールが発生し易くなり、引き続き行う分繊での工程通過性が悪化するため、仮撚係数は１２０００以上とすることが好ましい。
なお、使用する仮撚機の種類はスピンドル方式、フリクション方式等、特に限定されるものではないが、仮撚数を定量的にコントロールできるスピンドル方式が好ましい。また、仮撚加工条件としては、仮撚係数を２２０００以下に設定する以外の制約はなく、延伸倍率や熱セット温度等は使用する原糸に応じて通常の加工条件を採用すればよいが、仮撚温度を低温にすれば断面形状変化が小さくなるため、糸の透明性を保つには有利である。
また、使用する分繊機についても制約はなく、一般に使用される分繊機を使用すればよい。
本発明のモノフィラメントにおいては、実撚りが存在するとフィラメント表面に撚り線が生じ、透明性が損なわれてしまうため、無撚りであること、すなわち実撚り数は０Ｔ／ｍ であることが必要である。
本発明のモノフィラメントは、ポリアミドやポリエステル等に代表される熱可塑性ポリマーで構成されるが、繊維の強度やストレート性（非捲縮性）を保つためには単一成分のポリマーで構成されていることが重要である。ここで、「単一成分のポリマーで構成されている」とは、モノフィラメント全体が同じポリマーからなることを意味し（２種以上のポリマーがブレンドされている場合を含む）、芯鞘構造糸や、異なるポリマーを貼り合わせたバイメタル複合糸等のような別個のポリマーが複合して存在する場合を除く意味である。
さらに必要に応じて、ポリマーには耐光向上剤、酸化防止剤、熱安定剤、耐電防止剤等が添加されていてもよい。また、紫外線遮蔽効果や艶消し効果を狙って、紡糸性や糸物性を阻害しない範囲で無機粒子を添加してもよい。繊維の断面形状についての制約はなく、通常の丸断面をはじめとして、三角断面、多葉断面、扁平断面、中空断面等の異形断面であってもよい。
モノフィラメントの繊度は８デシテックス以上３３デシテックス以下とする必要がある。繊度が８デシテックス未満では繊維としての強力が保てなくなり、また、分繊工程で糸切れが発生する等の工程トラブルも増える。また、繊度が大きいと織編物の風合いが粗硬になりしなやかさが失われるため繊度は３３デシテックス以下とすることが必要である。
本発明のモノフィラメントは、ストッキングや織編物として好適に用いられる。中でも、パンティストッキングやオーガンジー織物に好適に使用されるが、特にポリウレタン繊維を使用しないシアーストッキングとして好適に用いられる。
【実施例】
【００１２】
以下、本発明を実施例で詳細に説明する。なお、実施例中の各物性値の測定方法は以下のとおりである。
Ａ．残留トルク数
測定試料とするモノフィラメントを、解舒撚りが加わらないように、かつ撚り戻りも起こらないようにして、ピンを支点に試料をＵ字に二つ折りにし、０．１ｃＮ／ｄｔｅｘの初荷重下で試料長が５０ｃｍ（垂下長２５ｃｍ）になるように両上端を固定した。支えピンの試料部分に０．００３ｃＮ／ｄｔｅｘの微荷重をかけてから測定試料から支えピンを外し、垂下した状態のまま自己旋回させた。自己旋回が止まってから検撚し、旋回数を測ってトルク値とした。測定箇所は１０箇所としてその平均値を算出し、単位は「Ｔ／ｍ」で表した（小数点以下は四捨五入により切り捨て）。ただし、測定雰囲気は温度２０℃、相対湿度６５％とした。
Ｂ．捲縮数および捲縮の山と谷の高低差
測定試料とするモノフィラメントを０．００３ｃＮ／ｄｔｅｘの荷重下で適当な長さに切り取って適当な板に張り付け、５０ｍｍあたりの山と谷の数を全て数え２で除した後、２５ｍｍ当たりの個数に換算して求めた。測定箇所は５箇所とし、その平均をもって測定値とし、単位は「個／２５ｍｍ」で表した。また、隣接する山と谷の高低差はキーエンス社製デジタルマイクロスコープ（ＶＨ−Ｚ１００Ｒ）を用いて試料を１００倍に拡大し、５０ｍｍの試料中に含まれる全ての捲縮について高低差を測定し、高低差が０．５ｍｍ以上となる高低差の割合を求めた。測定箇所は５箇所とし、その平均をもって測定値とした。
Ｃ．ストッキングの風合い評価
足型にストッキングを装着し、５人の検査員が素手でざらつき感や滑らかさを相対評価し、その結果は、◎：極めて良好、○：良好、△：やや不良、×：不良の基準でもって示した。
実施例１
繊度２６４デシテックス、１６フィラメントの東レ(株)製ナイロン６マルチフィラメント延伸糸（強度４．８ｃＮ／ｄｔｅｘ、伸度４３．３％）を準備し、スピンドル仮撚機（東芝製Ｆ１０３）を用いて、スピンドル回転数２２万ｒｐｍ、加工フィード−４％、仮撚数１２００Ｔ／ｍ（仮撚係数１９５００）、仮撚温度１８０℃に設定し、Ｓ撚り方向およびＺ撚り方向でそれぞれ仮撚加工を行った。得られた仮撚加工糸を一般的な分繊機を用いて１６本のモノフィラメントに分繊し、Ｓ撚りのトルクを有するモノフィラメントとＺ撚りのトルクを有する無撚りのモノフィラメントを得た。続いて、パンスト編機（永田精機（株）製ＫＴ−ＳＵＰＥＲ４II）を用いて、レッグ部にＳ撚り、Ｚ撚りの各モノフィラメントが交編されたストッキングを編立て、通常の方法で精練、染色および仕上げセットを実施してパンティストッキングを作成した。モノフィラメントの物性およびパンティストッキングレッグ部の風合い評価結果を表１に示した。
実施例２
仮撚数を９００Ｔ／ｍ（仮撚係数１４６２３）に設定して仮撚加工した以外は実施例１と同じ製法でモノフィラメントを製造し、ストッキングを編立てた。ストッキングの肌触りと表面平滑性は実施例１よりも良好な結果となった。モノフィラメントの物性およびストッキングの風合い評価結果を表１に示した。
比較例１
仮撚数を１７００Ｔ／ｍ（仮撚係数２７６２２）に設定して仮撚加工した以外は実施例１と同じ製法でモノフィラメントを製造し、ストッキングを編立てた。ストッキングの肌触りはざらついたものとなり、表面の凹凸も大きく品位が劣るものであった。モノフィラメントの物性およびストッキングの風合い評価結果を表１に示した。
比較例２
仮撚数を１５００Ｔ／ｍ（仮撚係数２４３７２）に設定して仮撚加工した以外は実施例１と同じ製法でモノフィラメントを製造し、ストッキングを編立てた。比較例１の生地に比べてストッキングの表面品位は改善されているが、依然ざらつき感が残る触感であった。モノフィラメントの物性およびストッキングの風合い評価結果を表１に示した。
比較例３
実施例１と同じナイロン６マルチフィラメントを仮撚数７００Ｔ／ｍ（仮撚係数１１３７３）で仮撚して得た仮撚加工糸の分繊を試みた。その結果、トルクが強すぎるため分繊ポイントが大きく変動し、糸切れが多発したため分繊不可能であった。
【００１３】
【表１】
2014136844.tif 000002
【産業上の利用可能性】
【００１４】
本発明では、モノフィラメントに大きなトルクを付与でき、かつストレートに近い滑らかな弱捲縮の糸形態にできるため、ストレッチ性に優れ、ざらつき感のない美しい表面品位の織編物ならびにストッキングを提供できる。